(57)【特許請求の範囲】
【請求項１】
エポキシ樹脂を主成分とするＡ液と、硬化剤を主成分とするＢ液と、変性ウレアを主成分とするＣ液とを、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．１０未満であって、且つ、２３℃粘度が１００〜１０００ｍＰａ・ｓである浸透型補修組成物を調製し、
得られた浸透型補修組成物を、コンクリート構造物の表面に塗布して、微細なひび割れ部に浸透させて硬化させることを特徴とする、コンクリート構造物のひび割れ補修方法。
【請求項２】
気温５〜２５℃の環境下で、床面を補修する際は、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．０５以下であって、且つ、２３℃粘度が５００〜９００ｍＰａ・ｓである浸透型補修組成物を調製することを特徴とする、請求項１に記載のコンクリート構造物のひび割れ補修方法。
【請求項３】
気温５〜２５℃の環境下で、壁面を補修する際は、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．０５以上１．１０未満であって、且つ、２３℃粘度が３００〜７００ｍＰａ・ｓである浸透型補修組成物を調製することを特徴とする、請求項１に記載のコンクリート構造物のひび割れ補修方法。
【発明の詳細な説明】
【技術分野】
【０００１】
本発明は、コンクリート構造物において、床面や壁面などに微細なクラックや微細なひび割れが入った際の補修方法に関する。
【背景技術】
【０００２】
建造後の経年変化により、コンクリート構造物の表面に、微細なクラックや微細なひび割れが入った場合、そのまま放置しておくと、漏水を引き起こしたり、コンクリート強度を低下させたり、剥落を生じさせたり、内部鉄筋を腐食させたりするなど、様々な問題を生じさせる原因となる。そのため、コンクリート構造物の表面に、クラックやひび割れが入った場合には補修を行う必要がある。
【０００３】
コンクリート構造物の表面に、クラックやひび割れが入った場合の補修方法としては、例えば、コンクリート構造物に生じた亀裂等の空隙部分に接着剤を加圧注入する補修する方法が知られている（特許文献１や特許文献２など参照）。この際、接着剤としては、コンクリートに対する密着性が高いと共に、耐水性、耐アルカリ性、耐薬品性などに優れるエポキシ樹脂系二液混合型接着剤が広く用いられている。
【０００４】
しかしながら、クラックやひび割れが微細であると、接着剤を加圧注入すること自体が困難である。そこで、例えば特許文献３には、コンクリート表面に塗布するだけで、微細ひび割れ内部に接着性組成物を浸透、硬化させることができる補強方法として、エポキシ樹脂主剤を主成分とするＡ液と、その硬化剤を主成分とするＢ液とからなる２液型のエポキシ樹脂組成物を用いる方法が提案されている。
【先行技術文献】
【特許文献】
【０００５】
【特許文献１】特開平５−６５７６８号公報
【特許文献２】特開２０００−１２１９０１号公報
【特許文献３】特開２００２−１２１９０１号公報
【発明の概要】
【発明が解決しようとする課題】
【０００６】
上述の特許文献３のように、コンクリート表面に塗布するだけで、微細ひび割れ内部に浸透させて硬化させることができる処理剤であれば、微細なひび割れの補修を行うことができる。しかし、施工現場での環境条件は様々であり、例えば気温の低い冬季は、材料の粘度が高くなり、浸透性が悪くなる傾向がある一方、気温の高い夏場は、逆に材料の粘度が低くなるため、例えば建物の壁や天井に塗布するとダレが生じるようになり、施工作業が困難となり、ひび割れ内部における浸透物の保持も悪くなってしまう。
【０００７】
また、コンクリート構造物の床面から壁面にかけてクラックが存在する場合、床面と壁面とでは、好適な浸透性とダレ性が異なるため、施工環境や施工場所に応じて、異なる組成の処理剤をそれぞれ用意する必要がある。
しかし、施工環境や施工場所に応じて、処理剤をそれぞれ予め用意していたのでは、処理コストが高騰してしまうという課題を抱えていた。
【０００８】
そこで本発明は、施工現場において、気温や施工する場所に応じて、例えば処理剤の浸透性やダレ性を適宜調整することができ、コンクリート構造物におけるひび割れ等を好適に補修することができる方法を提案せんとするものである。
【課題を解決するための手段】
【０００９】
本発明は、エポキシ樹脂を主成分とするＡ液と、硬化剤を主成分とするＢ液と、変性ウレアを主成分とするＣ液とを、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．１０未満であって、且つ、２３℃粘度が１００〜１０００ｍＰａ・ｓである浸透型補修組成物を調製し、得られた浸透型補修組成物を、コンクリート構造物の表面に塗布して、微細なひび割れ部に浸透させて硬化させることを特徴とする、コンクリート構造物のひび割れ補修方法を提案する。
【発明の効果】
【００１０】
本発明が提案するコンクリート構造物のひび割れ補修方法においては、エポキシ樹脂を主成分とするＡ液と、硬化剤を主成分とするＢ液と、変性ウレアを主成分とするＣ液の混合比率を調整して混合することで、２３℃での５ｒｐｍにおける粘度と２３℃での５０ｒｐｍにおける粘度との比率（η5／η50）並びに２３℃粘度を所定範囲に調整して浸透型補修組成物を調製すればよいから、気温や施工場所などに応じたそれぞれの浸透型補修組成物を予め用意する必要がなく、施工現場にて浸透型補修組成物を適宜調製して施工することができる。よって、気温などの環境が変わっても、床、壁面など施工部位が変わっても、それに応じて浸透性とダレ性とを施工現場で適宜調整することができ、コンクリート構造物におけるひび割れを好適に補修することができる。
【発明を実施するための形態】
【００１１】
次に、実施の形態例に基づいて本発明を説明する。但し、本発明が次に説明する実施形態に限定されるものではない。
【００１２】
＜ひび割れ補修方法＞
本実施形態の一例に係る、コンクリート構造物におけるひび割れ補修方法（「本補修方法」と称する）は、施工現場において、所定の浸透型補修組成物を調製し、得られた浸透型補修組成物（以下「本浸透型補修組成物」と称する）を、コンクリート構造物の表面に塗布して、微細なひび割れ部に浸透させて硬化させることを特徴とする、コンクリート構造物のひび割れ補修方法である。
【００１３】
＜浸透型補修組成物＞
本浸透型補修組成物に関しては、エポキシ樹脂を主成分とするＡ液と、硬化剤を主成分とするＢ液と、変性ウレアを主成分とするＣ液とからなる３液型の浸透型補修組成物であり、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．１０未満の範囲において、適宜粘度を調整するのが好ましい。
なお、上記３液のほかに、他の成分を配合することは可能である。
【００１４】
（Ａ液）
Ａ液は、エポキシ樹脂を主成分とする液である。
【００１５】
エポキシ樹脂としては、ビスフェノール型のエポキシ樹脂であるのが好ましい。
ここで、ビスフェノール型エポキシ樹脂としては、ビスフェノールＡ型エポキシ樹脂、ビスフェノールＦ型エポキシ樹脂、ビスフェノールＡＤ型エポキシ樹脂、ノボラック型エポキシ樹脂（フェノール・ノボラック型エポキシ樹脂、クレゾール・ノボラック型エポキシ樹脂）、グリシジルアミン系樹脂などを挙げることができる。これらは単独で用いることもできるし、又、これらのうちの２種類以上を組み合わせて混合した樹脂を用いることもできる。
そのほか、必要に応じて、環状脂肪族エポキシ樹脂、グリシジルエステル系樹脂、複素環式エポキシ樹脂、含ブロムエポキシ樹脂などを、混合して用いることも可能である。
【００１６】
Ａ液は、エポキシ樹脂のほかに、必要に応じてグリジルエーテルなどの反応希釈剤、シランカップリング剤などのカップリング剤、その他の添加剤を含有することができる。
【００１７】
（Ｂ液）
Ｂ液は、硬化剤を主成分とする液である。
ここで、硬化剤としては、脂肪族第一アミン（脂肪族ジアミン、脂肪族ポリアミン、芳香環含有脂肪族ポリアミン、脂環ポリアミン、環状ポリアミン等）、芳香族第一アミン、第三アミン硬化剤、含リンまたは含ハロゲンアミン硬化剤、変性ポリアミンアダクトなどのアミン系硬化剤、ポリアミノアミド系硬化剤、・脂肪族酸無水物、脂環式酸無水物、芳香族酸無水物、ハロゲン系酸無水物などの酸または酸無水物系硬化剤などの硬化剤を用いることができる。
中でも、低粘度で長いポットライフを与える変性脂肪族ポリアミン系硬化剤、湿潤面に対する接着性を与える変性脂環式アミン系硬化剤が好ましく、その中でも、低温硬化性を与える第３級アミン系硬化剤をさらに配合することができる。
【００１８】
Ｂ液は、上記硬化剤のほかに、必要に応じてベンジルアルコール、第３級アミン、その他の添加剤を含有することができる。
【００１９】
（Ｃ液）
Ｃ液は、変性ウレアを主成分と溶剤を含有する液である。
変性ウレアとしては、アクリル変性ウレア、エポキシ変性ウレアなど様々な変性ウレアを用いることができる。
また、溶剤としては、キシレン、アルキルベンゼン、イソブタノール、メチルピロリドン、エチルピロリドン、ジメチルスルホキシド、ポリプロピレングリコール、モノフェニルグリコール、エトキシレート及びソルベントナフサなどの一種、或いは、これらのうちの二種類以上の組み合せからなる混合液を用いることができる。
【００２０】
（混合方法）
Ａ液、Ｂ液及びＣ液の混合方法としては、Ａ液、Ｂ液及びＣ液を同時に混合してもよいし、又、Ａ液及びＢ液の混合液に対してＣ液を混合するようにしてもよいし、又、Ａ液及びＣ液の混合液に対してＢ液を混合するようにしてもよいし、又、Ｂ液及びＣ液の混合液に対してＡ液を混合するようにしてもよい。中でも、Ａ液及びＢ液の混合液に対してＣ液を混合するのが好ましい。
【００２１】
（混合比率の調整）
本浸透型補修組成物に関しては、気温や施工する場所に応じて、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．１０未満であって、且つ、２３℃粘度が１００〜１０００ｍＰａ・ｓ、中でも３００以上或いは９００以下、その中でも５００以上或いは８００以下であるように本浸透型補修組成物を調製することが好ましい。
【００２２】
具体的には、例えば、気温５〜２５℃の環境下で、床面の補修する際は、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００〜１．０５であって、且つ、２３℃粘度が５００〜９００ｍＰａ・ｓ、中でも６００ｍＰａ・ｓ以上である浸透型補修組成物を調製することが好ましい。
【００２３】
また、例えば、気温５〜２５℃の環境下で、壁面の補修する際は、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．０５以上１．１０未満であって、且つ、２３℃粘度が３００〜７００ｍＰａ・ｓ、中でも６００ｍＰａ・ｓ以下である本浸透型補修組成物を調製することが好ましい。
【００２４】
＜施工方法＞
本補修方法を用いて補修することができるコンクリート構造物としては、例えば、コンクリート床板、コンクリート橋脚、コンクリート梁、コンクリート外壁、コンクリート建造物の壁・床・天井、コンクリート架台、コンクリート堰堤、コンクリート砂防ダム、トンネル、ビルなどを例示することができる。中でも、コンクリート建造物の床、壁、天井が特に好適である。但し、これら例示したものに限定するものではない。
【００２５】
本補修方法で補修するひび割れ、クラック、亀裂（本発明では、これらを総称して「ひび割れ」と称する）は、より微細である方が本補修方法による効果を享受することができる。
具体的には、溝幅０．５ｍｍ未満の微細なクラック（ヘアクラック、収縮クラックを含む）などのひび割れが、本補修方法を適用するのに特に向いている。
【００２６】
上記の如く調製した本浸透型補修組成物を、ローラーや刷毛などにより、ひび割れの入ったコンクリート構造物の表面に塗布する操作を１回ないし必要回数繰り返すようにすればよい。
塗布後、コンクリート構造物のひび割れに本浸透型補修組成物が自然に浸透して充填することができる。浸透した本浸透型補修組成物は、例えば２３℃であれば１２時間程度で自然に硬化し、コンクリート構造物のひび割れを補修することができる。
【００２７】
＜語句の説明＞ 
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００２８】
以下、本発明を下記実施例及び比較例に基づいてさらに詳述する。
【００２９】
＜Ａ液＞
Ａ液として、液状のビスフェノールＡ型エポキシ樹脂１００ｇに、グリシジルエーテル２８．６ｇ及びシランカップリング剤０．７ｇを配合したものを用意した。
【００３０】
＜Ｂ液＞
Ｂ液として、硬化剤としての変性脂肪族ポリアミン１００ｇに、ベンジルアルコール１５ｇ及び第３級アミン１０ｇを配合したものを用意した。
【００３１】
＜Ｃ液＞
Ｃ液として、変性ウレア１０ｇにベンジルアルコール４０ｇを配合したものを用意した。
【００３２】
＜実施例・比較例＞
４０ｍｍ×４０ｍｍ×８０ｍｍのモルタルを２つのモルタル片に割り、２つのモルタル片の間に０．２ｍｍのアルミニウム箔を挟んで、約０．２ｍｍ幅のクラックを有する試験体を作製した。
上記Ａ液７０質量部と、Ｂ液３０質量部との混合液に対し、表１及び表２に示す量のＣ液を混合して、２３℃粘度及び２３℃揺変値を調整して各種の浸透型補修組成物を作製した。
そして、各浸透型補修組成物を床面又は壁面に、５℃又は２３℃の環境下で、刷毛で３回塗布し、塗布の容易さ、ダレの程度、浸透深さを観察した。
【００３３】
塗布の容易さについては、刷毛で塗布し難い場合を「△」、刷毛で難なく塗布できる場合を「○」、刷毛で容易に塗布できる場合を「◎」と評価した。
ダレ性については、塗布した材料にダレが明らかに見られる場合を「△」、塗布した材料にダレが僅かではあるが見られる場合を「○」、塗布した材料にダレが見られない場合を「◎」と評価した。
浸透深さについては、材料塗布３０分後の状態を浸透深さとして測定した。そして、床面については、浸透深さ３０ｍｍ未満を「△」、３０ｍｍ以上４０ｍｍ未満を「○」、４０ｍｍ以上を「◎」と評価し、壁面については、浸透深さ１５ｍｍ未満を「△」、１５ｍｍ以上２５ｍｍ未満を「○」、２５ｍｍ以上を「◎」と評価した。
【００３４】
＜粘度及び揺変値の測定＞
Ｂ型粘度計で２３℃における粘度（ｍＰａ・s)を測定した。
また、Ｂ型粘度計で測定される２３℃での５ｒｐｍにおける粘度と５０ｒｐｍにおける粘度との比率（２３℃揺変値、η5／η50）を測定した。
【００３５】
【表１】
0005576580.tif 000002
【００３６】
【表２】
0005576580.tif 000003
【００３７】
（結果及び考察）
上記実施例の結果及びこれまで発明者が行ってきた試験結果から、エポキシ樹脂を主成分とするＡ液と、硬化剤を主成分とするＢ液と、変性ウレアを主成分とするＣ液の混合比率を調整して混合することで、気温や施工場所、特に施工場所に応じて、Ｂ型粘度計で測定される２３℃での５ｒｐｍにおける粘度と２３℃での５０ｒｐｍにおける粘度との比率（η5／η50）が１．００以上１．１０未満であって、且つ、２３℃粘度が１００〜１０００ｍＰａ・ｓである浸透型補修組成物を調製することで、施工現場にて浸透型補修組成物を適宜調製して施工することができることが分かった。
【要約】
【課題】施工現場において、気温や施工する場所に応じて、例えば処理剤の浸透性やダレ性を適宜調整でき、コンクリート構造物におけるひび割れ等を好適に補修することができる方法を提案する。
【解決手段】エポキシ樹脂を主成分とするＡ液と、硬化剤を主成分とするＢ液と、変性ウレアを主成分とするＣ液とを、Ａ液：Ｂ液：Ｃ液の混合比率を調整して混合することで、Ｂ型粘度計で測定される２３℃での５ｒｐｍにおける粘度と２３℃での５０ｒｐｍにおける粘度との比率（η5／η50）が１．００以上１．１０未満であって、且つ、２３℃粘度が１００〜１０００ｍＰａ・ｓである浸透型補修組成物を調製し、得られた浸透型補修組成物を、コンクリート構造物の表面に塗布して、微細なひび割れ部に浸透させて硬化させることを特徴とする、コンクリート構造物のひび割れ補修方法を提案する。
【選択図】  なし